(57)【要約】【課題】  従来の美容シートに含まれる有効成分は、不織布などにあらかじめ染み込ませてあり、有効成分が肌と接触する部分には粘着性がないものも多い。有効成分含有量を増量するために、このような不織布部分の面積を大きくすると、有効成分が肌に充分密着しない場合も生ずる。そうすると、十分な美容シートから肌への有効成分の受け渡しが実現できないという問題があった。【解決手段】  肌表面に対して着脱可能な粘着性を備え、薄板状に形成されてなる粘着性素材に、ナノシルク粒子、若しくはナノプラチナ粒子、又は、ナノシルク粒子及びナノプラチナ粒子が付着されてなるものを粘着剤として備える粘着シートを提供する。本発明に係る粘着シートを人体の肌表面に貼り付けることで、粘着性素材に付着してなるナノシルク粒子及びナノプラチナ粒子が有する抗酸化能により、粘着シートの粘着部全体から肌へのアンチエイジング効果を発揮させることができる。【選択図】      図１
2020132608.tif 000002
【特許請求の範囲】
【請求項１】
肌表面に対して着脱可能な粘着性を備え、薄板状に形成されてなる粘着性素材に、ナノシルク粒子、若しくはナノプラチナ粒子、又は、ナノシルク粒子及びナノプラチナ粒子が付着されてなるものを粘着剤として備える
ことを特徴とする粘着シート。
【請求項２】
前記粘着性素材に前記ナノシルク粒子が付着されてなる場合であって、前記ナノシルク粒子の粒子径が１００〜１０００ｎｍである
ことを特徴とする請求項１に記載の粘着シート。
【請求項３】
前記粘着性素材に前記ナノシルク粒子が付着されてなる場合であって、前記ナノシルク粒子が、前記粘着性素材への練り込みにより付着されてなる
ことを特徴とする請求項１または２に記載の粘着シート。
【請求項４】
肌表面に対して着脱可能な粘着性を備え、薄板状に形成されてなる粘着性素材に、ナノプラチナ粒子が付着されてなるものを粘着剤として備える
ことを特徴とする粘着シート。
【請求項５】
前記ナノプラチナ粒子が、前記粘着性素材への練り込みにより付着されてなる
ことを特徴とする請求項４に記載の粘着シート。
【請求項６】
前記粘着剤がシート状の基材に貼着されてなる
ことを特徴とする請求項１〜５のいずれか１つに記載の粘着シート。
【請求項７】
前記粘着剤が、前記基材の両面に貼着されてなる
ことを特徴とする請求項６に記載の粘着シート。
【発明の詳細な説明】
【技術分野】
【０００１】
本発明は、肌表面に対して着脱可能な粘着シート、特に粘着性エラストマーシート、親水性高分子ゲルに関する。
【背景技術】
【０００２】
加齢などが原因による肌のカサつきや、老廃物の蓄積によるニキビ、肌荒れなどを防止し、アンチエイジング効果を肌にもたらすための肌に貼る美容シートが開発されている。
【発明の概要】
【発明が解決しようとする課題】
【０００３】
しかし、従来技術によれば、有効成分が含有された領域は、美容シートを肌に貼って固定するための粘着部とは別に製造されている。そのため、美容シートの粘着部の全面積を有効成分による効果を発揮する領域として使用することができず、製品の大きさに対して有効成分面積が小さくなるという問題があった。
【０００４】
また、従来の美容シートに含まれる有効成分は、不織布などにあらかじめ染み込ませてあり、有効成分が肌と接触する部分には粘着性がないものも多い。有効成分含有量を増量するために、このような不織布部分の面積を大きくすると、有効成分が肌に充分密着しない場合も生ずる。そうすると、十分な美容シートから肌への有効成分の受け渡しが実現できないという問題もあった。
【課題を解決するための手段】
【０００５】
そこで、上記課題を解決するための手段として本発明に係る粘着シートは、肌表面に対して着脱可能な粘着性を備え、薄板状に形成されてなる粘着性素材にナノシルク粒子、若しくはナノプラチナ粒子、又は、ナノシルク粒子及びナノプラチナ粒子が付着されてなるものを粘着剤として備えることを特徴とする。
【０００６】
前記粘着性素材は、エラストマー若しくは親水性高分子ゲルであることが好ましい。エラストマー若しくは親水性高分子ゲルとしては、アクリル酸共重合体によって構成されてなるアクリル系粘着剤、天然ゴムを含むゴム系粘着剤、ＳＩＳ系粘着剤、シリコーンゴム等からなるシリコーン系粘着剤、ウレタン樹脂によって構成されてなるウレタン系粘着剤、粘着性を保持したエラストマー樹脂（シリコンゲル・ポリエチレンゲル・ウレタンゲル等）、粘着性を有する親水性高分子ゲルのうちから選択された１または２以上の粘着剤、エラストマー樹脂、親水性高分子ゲルを用いることができる。
【０００７】
また、前記粘着性素材に前記ナノシルク粒子が付着されている場合においては、前記ナノシルク粒子の粒子径が１００〜１０００ｎｍであることが好ましい。
【０００８】
前記粘着性素材に前記ナノシルク粒子が付着されている場合においては、前記ナノシルク粒子は、前記粘着性素材への練り込みにより付着されてなることが好ましい。また、前記粘着性素材に前記ナノプラチナ粒子が付着されている場合においては、前記ナノプラチナ粒子は、前記粘着性素材への練り込みにより付着されてなることが好ましい。
【０００９】
前記粘着剤はシート状の基材に貼着されてなることが好ましく、また、前記粘着剤は、前記基材の両面に貼着されてなるものであっても好ましい。
【００１０】
前記基材には、ポリプロピレン樹脂、ポリエチレン樹脂、ポリエチレンテレフタレート樹脂、ポリ塩化ビニル樹脂、シリコーン、天然繊維、合成繊維、Ｆａｂｒｉｃ織布、及び紙から選択される１または２以上の素材によって構成されたものを用いることができる。
【００１１】
本発明に係る粘着シートは、スポーツテープ、顔や体の肌表面に貼る美容シート、二重まぶた形成用テープ、シミ隠しテープ、顔のたるみなどをリフトアップするためのリフトアップテープ、フットケア用テープ等に使用することができる。また、傷テープ、医療用テープの粘着部を本発明に係る粘着シートによって構成しても好ましい。
【発明の効果】
【００１２】
本発明に係る粘着シートは、人体の肌表面に貼り付けることにより、粘着性素材に付着してなるナノシルク粒子及び／又はナノプラチナ粒子が有する抗酸化能により粘着シートの粘着部全体から肌へのアンチエイジング効果を発揮させることができる。
【００１３】
また、粘着性素材にナノシルク粒子を付着させることにより、粘着シートの粘着部全体から肌への保湿効果・抗菌効果を発揮させることができる。前記アンチエイジング効果と保湿効果は、それぞれによっても肌弾力を向上させる効果もあるだけでなく、前記アンチエイジング効果と保湿効果とを合わせて発揮することによって、肌弾力の向上効果をより強く発揮させることができる。
【００１４】
さらに、粘着性素材にナノシルク粒子及びナノプラチナ粒子の両方が付着されてなることによって、粘着シートの粘着部全体から、ナノプラチナ粒子がナノシルク粒子自体の酸化による劣化を防止する効果を発揮させることができる。これにより、ナノシルク粒子のみが粘着性素材に付着されてなる粘着シートよりも上記抗酸化能や保湿効果の持続時間をより長く保つことができる粘着シートを提供することができる。
【００１５】
また、ナノシルク粒子の粒子径が１００〜１０００ｎｍであることによって、シルク由来の保湿機能を効率的に発揮し得る粘着シートを提供することができる。
【００１６】
ナノシルク粒子及びナノプラチナ粒子が粘着性素材に練り込まれてなることにより、粘着性素材に付着されたナノ粒子の脱落を抑制できるだけでなく、粘着性素材の減損によっても粘着性素材内部から新たなナノ粒子を粘着性素材表面に露出させることができるため、上記ナノシルク粒子やナノプラチナ粒子の有する効果を長期にわたって維持させることができる。
【００１７】
本発明に係る粘着シートは、粘着性素材に有効成分であるナノシルク粒子やナノプラチナ粒子が非常に微細な粒子として直接付着しているので、シートの粘着性を犠牲にすることない。そして、ナノシルク粒子やナノプラチナ粒子が付着された粘着性素材全体が肌に密着するので、粘着シート全体で抗酸化能等の上記効能を肌に及ぼすことができる。
【図面の簡単な説明】
【００１８】
【図１】（ａ）は第一の実施の形態に係る粘着シート１の平面図を示す。（ｂ）は粘着シート１の厚み方向に切断したＡ−Ａ断面図である。
【図２】粘着シート１の第二の実施の形態に係る粘着シート１を厚み方向に切断した断面図を示す。
【図３】粘着シート１の第三の実施の形態に係る粘着シート１を厚み方向に切断した断面図を示す。
【図４】第一の実施の形態に係る粘着シート１を顔面の目の下の肌表面に貼って使用する様子を示す概要図である。
【図５】蒸留水及びナノプラチナ粒子Ｐ分散水のＥＳＲスペクトル変化を示す図である。
【図６】蒸留水及びプラチナナノコロイド分散水のＥＳＲスペクトル変化を示す図である。
【発明を実施するための形態】
【００１９】
以下、本発明に係る実施の形態を、図を参照しながら詳しく説明する。なお、本明細書及び図面において、実質的に同一の機能構成を有する構成要素については、同一の符号を付することにより重複説明を省略する。
【００２０】
図１は、第一の実施形態に係る粘着シート１の概要を示す図である。本実施形態に係る粘着シート１は図４に示すように目の下の肌５に貼れるように、長尺方向が３ｃｍ程度、短尺方向が１ｃｍ程度の大きさに形成されてなる。但し、粘着シート１は、対象とする体の部位に応じて形状や大きさを任意のものとすることができる。
【００２１】
本実施の形態に係る粘着シート１は、シート状の基材２と、基材２の表面に貼着されてなる薄板状のエラストマー３によって構成されてなる。エラストマー３は、肌表面に対して着脱可能な粘着性を備えるので、粘着シート１を肌に貼り付けた後、一定時間経過後に容易に肌から剥がすことができる。
【００２２】
本実施の形態において、エラストマー３には、図１（ｂ）の拡大円に示すように、ナノシルク粒子Ｓ及びナノプラチナ粒子Ｐが練り込まれることによってこれらのナノ粒子をエラストマー３に付着させてなる。
【００２３】
ナノシルク粒子Ｓは、粒径１００〜１０００ｎｍの粒子であることが好ましい。ナノシルク粒子Ｓを、粒子径数百ｎｍとすることで、シルク中に含まれるセリシン、フィブロイン、またはグリシンという機能性成分を分解させずに残存させることができるからである。特に、生体適合性が高く、通気機能と保湿機能を兼ね備えたフィブロイン、高い保湿機能、抗酸化機能、抗菌機能、紫外線吸収作用を備えたセリシンを分解させずに残存させることにより、アクリル酸共重合体によって構成されてなるアクリル系粘着剤、天然ゴムを含むゴム系粘着剤、ＳＩＳ系粘着剤、シリコーンゴム等からなるシリコーン系粘着剤、ウレタン樹脂によって構成されてなるウレタン系粘着剤、粘着性を保持したエラストマー樹脂のうちから選択された１または２以上の粘着剤、粘着性を保持したエラストマー樹脂などによって構成されるエラストマー３にシルク由来の特性を付加させることが可能となる。
【００２４】
また、ナノプラチナ粒子Ｐは、粒径１〜５０ｎｍであって、有機物の保護膜で覆われていない状態のナノプラチナ粒子であることが好ましい。さらにナノプラチナ粒子Ｐは、１〜５ｎｍの粒径であるのがより好ましい。この範囲であると、ナノプラチナ粒子の抗酸化作用、除菌作用等の効果を十分発現させ、エラストマー３に付着したナノシルク粒子Ｓの酸化による劣化を抑制することができるからである。以下、ナノシルク粒子Ｓ及びナノプラチナ粒子Ｐを包括してナノ粒子ということがある。
【００２５】
＜レーザー微細化によるナノ粒子＞
上記のようなナノ粒子は、シルクもしくはプラチナを水中に浸漬した状態でレーザー光照射により微細化し、そのまま水中に分散させたナノ粒子水（ナノ粒子分散水）の状態で保存しておくことが望ましい。ナノ粒子の凝集を抑制することができるからである。
【００２６】
＜ナノ粒子分散水の製造方法＞
このようなナノ粒子分散水は、以下のような方法によって製造される。すなわち、ナノ粒子化しようとするシルク原料もしくはプラチナ原料を溶媒（本実施形態では水）の中に浸漬した状態で、プラチナ原料もしくはシルク原料をターゲットとして、レーザー光源によるレーザー光照射と、超音波振動子による超音波照射とを同時に行う。ここで、シルク原料は、シルク片若しくは粒状シルクを用いることが好ましい。また、プラチナ原料は、板状のプラチナ板若しくは粒状プラチナを用いることが好ましい。
【００２７】
シルク原料に粒状シルクを用いる場合には、粒状シルクの粒径が１〜１００μｍ程度のものが好ましいが、ナノシルク粒子Ｓよりも大きなものであればその大きさは限定しない。また、シルク原料にシルク片を用いる場合には、数ｍｍ角の布状片を用いることができる。
【００２８】
プラチナ原料に粒状プラチナを用いる場合には、粒状プラチナの粒径が１〜１００μｍ程度のものが好ましいが、ナノプラチナ粒子よりも大きなものであればその大きさは限定しない。プラチナ原料にプラチナ板を用いる場合には、板の厚みが０．５ｍｍ〜２．０ｍｍ程度のものが好ましい。以下、本実施の形態においては、プラチナ原料に前記プラチナ板を用いるものとする。
【００２９】
これにより、水中に浸漬されて分散状態のシルク原料若しくはプラチナ原料に対してレーザーを照射することによって微細化してナノ粒子化させるとともに、微細化したナノ粒子の凝集を超音波照射で抑制し、水中にナノ粒子が分散して浮遊した状態（ナノ粒子分散水）を生成することができる。このような水中におけるレーザーを用いたナノ粒子化は、液相レーザアブレーションの原理に基づく。シルク原料をナノ粒子化して、ナノシルク粒子Ｓを水中に分散させたものをナノシルク粒子分散水といい、プラチナ原料をナノ粒子化して、プラチナナノ粒子Ｐを水中に分散させたものをナノプラチナ粒子分散水という。
【００３０】
例えばナノシルク粒子分散水とナノプラチナ粒子分散水とを混合したナノ粒子分散水に、エラストマー３を配合させたあと、乾燥させることによって、エラストマー３の表面にナノシルク粒子Ｓ及びナノプラチナ粒子Ｐが付着した構造を実現することができる。粘着シート１は、図４に示すように、肌に貼り付けることができる。図１中の拡大円は、エラストマー３の内部及び表面に付着したナノシルク粒子Ｓ及びナノプラチナ粒子Ｐの様子を拡大して示す概略図である。
【００３１】
また、ナノシルク粒子Ｓ及びナノプラチナ粒子Ｐの付着は、ナノプラチナ粒子分散水若しくはナノシルク粒子分散水、又はナノプラチナ粒子分散水とナノシルク粒子分散水との混合液を、エラストマー３への練り込みによって行われても好ましい。また、あらかじめナノ粒子分散水をスプレー法などによりシリカに担持させることによって乾燥状態として取得した粒子を、エラストマー３へ練り込んでおくこととしてもよい。粒子が練り込まれたエラストマー３は、その後成形されて薄板状に形成される。ナノプラチナ粒子、ナノシルク粒子をシリカに担持させ、エラストマーシートの原料に混錬し射出成型・押出成形・圧縮成形などで薄板状に成型することも可能となる。
【００３２】
ナノ粒子がエラストマー３に練り込まれてなることにより、エラストマー３に付着されたナノ粒子の脱落を抑制できるだけでなく、エラストマー３表面の減損によってもエラストマー３内部から新たなナノ粒子をエラストマー３表面に露出させることができるため、ナノシルク粒子Ｓやナノプラチナ粒子Ｐの有する抗酸化能や保湿効果を、長期にわたって維持させることができる。
【００３３】
以下にナノプラチナ粒子Ｐが発揮しうる抗酸化能について示す。検証試料としてナノプラチナ粒子Ｐ３０ｍｇを１５ｍＬの蒸留水中に分散させたナノプラチナ粒子Ｐ分散水を用意した。比較試料として蒸留水１５ｍＬ、及びクエン酸などのアミノ酸などによって粒子の周囲がコーティングされコロイド状に形成されたプラチナナノコロイド３０ｍｇを１５ｍＬの蒸留水中に分散させたプラチナナノコロイド分散水を用意した。以下、上記検証試料及び比較試料を包括して試料液という。ここで、ナノプラチナ粒子Ｐは、アミノ酸などによって粒子がコーティングされていないプラチナ単独の粒子である。
【００３４】
〔測定方法〕
フェントン法に従って、試料液３０μＬ、ＦｅＳＯ４水溶液（０．２ｍＭ）３７．５μＬ、ＤＭＰＯ（１／１０希釈溶液）２０μＬ、及び過酸化水素水溶液（１ｍＭ）７５μＬをサンプル管に順次添加した。サンプル管への添加後３０秒経過後に、毛細管に試料液をサンプリングした。次に、サンプリングした毛細管５ｍｍφのＥＳＲ試料管に入れ、電子スピン共鳴（ＥＳＲ）装置（日本電子製  ＪＥＳ  ＦＡ２００型）を用いて試料液中のDMPO-OHラジカルの電子スピン共鳴を測定した。DMPO-OHラジカルの電子スピン共鳴が蒸留水の場合と比較して減少するほど活性酸素消去能が高く（表２参照）、抗酸化能が高いと判断できる。電子スピン共鳴の測定条件は以下のとおりである。
【００３５】
【表１】
2020132608.tif 000003
【００３６】
測定結果として、蒸留水及びナノプラチナ粒子Ｐ分散水のＥＳＲスペクトル変化を図５に示す。また、蒸留水及びプラチナナノコロイド分散水のＥＳＲスペクトル変化を図６に示す。そして、図５及び図６のスペクトル図からそれぞれ低磁場側のＭｎマーカーとDMPO-OHラジカルの低磁場側から２番目のピーク（334.5磁場/T付近のピーク）面積の比をDMPO-OHの相対生成量として表２に示した。
【００３７】
【表２】
2020132608.tif 000004
【００３８】
図５によれば、蒸留水のＥＳＲスペクトル（破線）には明確なDMPO-OHラジカルの電子スピン共鳴に基づくピークが現れている。この蒸留水から得られた相対生成量は１．９１０であった。これに対して、ナノプラチナ粒子Ｐ分散水のＥＳＲスペクトル（実線）はほとんど平坦であり、相対生成量を計量すると０．００４という非常に小さい値を示すことが分かった。
【００３９】
一方、図６によれば、蒸留水のＥＳＲスペクトル（破線）には図５と同じく明確なDMPO-OHラジカルの電子スピン共鳴に基づくピークが見られる。これに対して、プラチナナノコロイド分散水のＥＳＲスペクトルにおいてもDMPO-OHラジカルの電子スピン共鳴に基づくピークが現れた。ただし、プラチナナノコロイド分散水のＥＳＲスペクトルに現れたDMPO-OHラジカルの電子スピン共鳴に基づくピークは蒸留水のＥＳＲスペクトルに見られるピークよりも小さく、相対生成量としては１．４００であった。
【００４０】
また表２に示した結果から、蒸留水のDMPO-OHの相対生成量と比較して、プラチナナノコロイドは相対生成量が約２７％の減少（（１．９１０−１．４００）／１．９１０×１００）であったのに対して、ナノプラチナ粒子Ｐでは約９８％減少（（１．９１０−０．００４）／１．９１０×１００）させることができることがわかった。このようにプラチナナノコロイドを使用しても一定の抗酸化能が発揮していることがわかるが、アミノ酸などによって粒子の周囲がコーティングされていないナノプラチナ粒子Ｐを用いると、より大きな抗酸化能を発揮することが示された。
【００４１】
粘着シート１のエラストマー３の表面に付着されたナノプラチナ粒子Ｐは、粘着シート１が貼り付けられた肌表面に対して上記抗酸化能を発揮することができる。また、ナノシルク粒子Ｓもナノプラチナ粒子Ｐと同様に、粘着シート１が貼り付けられた肌表面に対して上記抗酸化能を発揮することができる。
【００４２】
図２は、粘着シート１の第二の実施形態の概要を示す図である。本実施の形態においては、エラストマー３が基材２の両面に貼着されてなる。本実施の形態においても、図１（ｂ）の拡大円に示す場合と同様に、エラストマー３の内部及び表面にナノシルク粒子Ｓ及びナノプラチナ粒子Ｐが練り込みによって付着されてなる。
【００４３】
図３は、粘着シート１の第三の実施形態の概要を示す図である。本実施の形態においては、エラストマー３が単独で粘着シート１を構成してなる。本実施の形態においても、図１（ｂ）の拡大円に示す場合と同様に、エラストマー３の内部及び表面にナノシルク粒子Ｓ及びナノプラチナ粒子Ｐが練り込みによって付着されてなる。
【００４４】
第二若しくは第三の実施形態における粘着シート１は、例えば二重まぶた形成シートなど、肌と肌の間に挿し入れて、肌の形状を補正するような用途に使用されるシートとして用いることが好ましい。
【００４５】
図４には、第一の実施の形態に係る粘着シート１の使用例を示す。図４において、使用者４は、目の下の肌５に粘着シート１を貼っている。粘着シート１のエラストマー３にはナノシルク粒子Ｓやナノプラチナ粒子Ｐが練り込まれているため、粘着シート１が貼られている部分の肌にアンチエイジング効果や保湿効果を与えることができる。また、エラストマー３には他の美容成分を含有させてもよい。粘着シート１の使用後は、肌から粘着シート１を容易に剥がすことができる。また、エラストマー３を親水性高分子ゲルに代えても同様の効果を備える粘着シート１を実現することができる。
【符号の説明】
【００４６】
１  粘着シート
２  基材
３  エラストマー、親水性高分子ゲル
【図１】
2020132608.tif 000005
【図２】
2020132608.tif 000006
【図３】
2020132608.tif 000007
【図４】
2020132608.tif 000008
【図５】
2020132608.tif 000009
【図６】
2020132608.tif 000010